Brevet FR2982887A1 — publié le 20130524

POLYMERES FAIBLEMENT ANIONIQUES POUR SAUCES DE COUCHAGE DESTINEES A DES PAPIERS POUR IMPRESSION DE TYPE JET D'ENCRE Dans les sauces de couchage destinées à une impression de type jet d'encre, il est nécessaire d'introduire des sels ou des espèces cationiques pour fixer les gouttelettes d'encre à la surface du papier support. Néanmoins, ces produits utilisés en quantité importante peuvent déstabiliser le milieu. La présente invention consiste à mettre en oeuvre certains additifs rhéologiques qui permettent à la fois de réguler la viscosité du milieu de façon à éviter tout problème de déstabilisation, et qui permettent en plus d'améliorer avantageusement la rétention d'eau de la sauce. La technique d'impression par jet d'encre permet une impression d'un papier support au moyen de gouttelettes d'encre. Ces dernières sont éjectées ou propulsées à partir de différents moyens mécaniques vers un support papier, sur lequel elles forment des points qui créent le texte ou l'image correspondant. Les qualités intrinsèques de cette technologie expliquent son développement rapide : une possibilité d'impression à haute vitesse, sans contact et sans impact, avec une haute définition, donnant ainsi accès à des images couleur de qualité. Indépendamment, les progrès réalisés en électronique et en informatique contribuent à l'amélioration constante des ordinateurs et des appareils photo digitaux ; cette évolution des matériels, couplée au faible prix d'achat des imprimantes par jet d'encre, conduit de plus en plus d'utilisateurs vers cette technologie d'impression. Aujourd'hui, cette technologie est utilisée aussi bien par les professionnels que par le grand public pour imprimer des objets aussi divers que des lettres, des rapports, des brochures, des magazines, des cartes postales, des photographies digitales, des étiquettes, des posters,... A ce jour, on considère qu'il existe 2 familles de support pour jet d'encre : les papiers « ordinaires » et les papiers « spéciaux ». Les premiers sont mis en oeuvre pour des impressions de qualité faible à moyenne, à moindre coût. Les seconds sont préconisés lorsqu'on attend un rendu élevé de l'image ou du texte à imprimer, et sont obtenus à des coûts plus élevés. La différence majeure entre ces 2 catégories réside dans l'application d'un revêtement à base aqueuse à la surface du support : - de faible dépose et avec des composés organiques et minéraux peu coûteux dans le cas des papiers ordinaires ; - de dépose plus élevée et avec des composés organiques ou minéraux plus élaborés et coûteux dans le cas des papiers spéciaux. Ce revêtement est dénommé « sauce de couchage » : il s'agit d'une formulation aqueuse contenant classiquement de l'eau, au moins une charge minérale, un ou plusieurs liants ainsi que divers additifs. Dans les sauces de couchage destinées aux impressions du type jet d'encre, on peut introduire soit des sels minéraux ou organiques soit des espèces cationiques, dont la fonction première est de fixer l'encre au moment où celle-ci parvient à la surface du papier sous forme de gouttelettes. Les documents WO 2009 / 110910, WO 2010 / 068193 et WO 2011 / 008218 donnent des exemples de telles formulations contenant des sels alors que le document WO 2007 / 112013 concerne des sauces de couchage contenant des espèces cationiques, l'ensemble de ces documents se rapportant à la technologie jet d'encre. La charge minérale introduite dans la sauce de couchage est véhiculée sous forme d'une suspension aqueuse. Classiquement, cette charge est un carbonate de calcium naturel ou synthétique ou modifié chimiquement, préférentiellement naturel, mis en suspension dans l'eau au moyen d'un agent dispersant. Par « carbonate modifié chimiquement », on entend un carbonate dont au moins une des propriétés de surface a été modifiée par un traitement à partir d'un agent chimique. Les agents dispersants les plus répandus sont des polymères anioniques de faibles poids moléculaires (inférieurs à 10 000 g/mol) qui sont des homopolymères de l'acide acrylique. On pourra citer à cet égard les demandes de brevet FR 2 488 814, FR 2 603 042, EP 0 100 947, EP 0 100 948, EP 0 129 329, EP 0 542 643 et EP 0 542 644. Mais on peut aussi utiliser des dispersants faiblement anioniques, qui sont des copolymères de bas poids moléculaires de l'acide acrylique avec un monomère du type méthoxy ou hydroxy oxyalkylé ; on en trouvera des exemples dans le document WO 01 / 096007. Ceci étant, lorsqu'on réalise la formulation de la sauce de couchage par mélange entre les différents constituants énumérés plus haut, l'introduction du sel ou du composé cationique peut engendrer un problème lors de l'introduction supplémentaire d'un agent de rhéologie dont la fonction est de réguler la viscosité et d'améliorer la rétention d'eau de ladite sauce. Ces deux paramètres contribuant à la maîtrise du procédé de couchage, à la qualité de l'étalement sur le papier support et au maintient des composés actifs de la sauce de couchage à la surface du papier. Or les agents de rhéologie classiques sont des polymères généralement anioniques dont il a été observé que leur introduction dans les sauces pour jet d'encre contenant des sels ou un composé cationique provoque une violente réaction de floculation, traduite par une forte hausse de la viscosité, sans amélioration notable de la rétention d'eau. La Demanderesse a mis au point l'utilisation d'additifs polymères faiblement anioniques dans ces sauces de couchage, additifs qui, de manière surprenante, apportent la fonction d'épaississement recherchée tout en améliorant très sensiblement la rétention d'eau. Ces additifs sont des polymères hydrosolubles caractérisés en ce qu'ils sont constitués de, exprimés en % en poids de chacun de leurs monomères : a) 5 % à 40 %, préférentiellement 5 % à 20 % d'acide (méth)acrylique, b) 60 % à 95 %, préférentiellement 80 % à 95 % d'au moins un monomère de formule (I) : R - (0E)in - (OP)' - R' (I) où R est une fonction polymérisable choisie parmi la fonction méthacrylate et méthacryluréthanne, OE et OP désignent respectivement les oxydes d'éthylène et de propylène, m et n sont 2 entiers dont l'un au moins est non nul et sont compris au sens large entre 0 et 100, R' désigne l'hydrogène ou un groupe alkyle ayant de 1 à 4 atomes de carbone. Aussi, un premier objet de la présente invention consiste en un procédé de fabrication d'une sauce de couchage destinée à un papier pour impression jet d'encre, comprenant les étapes de : 1) mélanger une suspension aqueuse d'une charge minérale contenant un agent dispersant, avec au moins un liant, 2) introduire dans le milieu au moins un sel organique ou minéral ou au moins un composé cationique. 3) introduire dans le milieu au moins un polymère hydrosoluble constitué de, exprimé en % en poids de chacun de ses monomères : a) 5 % à 40 %, préférentiellement 5 % à 20 % d'acide (méth)acrylique, b) 60 % à 95 %, préférentiellement 80 % à 95 % d'au moins un monomère de formule (I) : R - (OE)m - (OP). - R' (I) où R est une fonction polymérisable choisie parmi la fonction méthacrylate et méthacryluréthanne, OE et OP désignent respectivement les oxydes d'éthylène et de propylène, m et n sont 2 entiers dont l'un au moins est non nul et sont compris au sens large entre 0 et 100, R' désigne l'hydrogène ou un groupe alkyle ayant de 1 à 4 atomes de carbone, Un deuxième objet de la présente invention réside dans l'utilisation, comme agent de stabilisation d'une sauce de couchage destinée à un papier pour impression jet d'encre, contenant de l'eau, au moins une charge minérale en suspension aqueuse en présence d'un agent dispersant, au moins un liant, au moins un sel minéral ou organique ou un composé cationique, d'au moins un polymère hydrosoluble constitué de, exprimé en % en poids de chacun de ses monomères : a) 5 % à 40 %, préférentiellement 5 % à 20 % d'acide (méth)acrylique, b) 60 % à 95 %, préférentiellement 80 % à 95 % d'au moins un monomère de formule (I) : R - (OE)m - (0P)' - R' (I) où R est une fonction polymérisable choisie parmi la fonction méthacrylate et méthacryluréthanne, OE et OP désignent respectivement les oxydes d'éthylène et de propylène, m et n sont 2 entiers dont l'un au moins est non nul et sont compris au sens large entre 0 et 100, R' désigne l'hydrogène ou un groupe alkyle ayant de 1 à 4 atomes de carbone. Un troisième objet de la présente invention réside dans une sauce de couchage destinée à un papier pour impression jet d'encre, contenant de l'eau, au moins une charge minérale en suspension aqueuse en présence d'un agent dispersant, au moins un liant, au moins un sel minéral ou organique ou un composé cationique, et au moins un polymère hydrosoluble constitué de, exprimé en % en poids de chacun de ses monomères : a) 5 % à 40 %, préférentiellement 5 % à 2Q % d'acide (méth)acrylique, b) 60 % à 95 %, préférentiellement 80 % à 95 % d'au moins un monomère de formule (I) : R - (0E). - (OP)' - R' (I) où R est une fonction polymérisable choisie parmi la fonction méthacrylate et méthacryluréthanne, OE et OP désignent respectivement les oxydes d'éthylène et de propylène, m et n sont 2 entiers dont l'un au moins est non nul et sont compris au sens large entre 0 et 100, R' désigne l'hydrogène ou un groupe alkyle ayant de 1 à 4 atomes de carbone. Dans chacun des 3 objets constituant l'invention, le polymère hydrosoluble dont il est question pourra être totalement ou partiellement neutralisé. Sa masse moléculaire en poids, telle que déterminée par GPC, sera comprise entre 10 000 g/mol et 10 000 000 g/mol. Dans une première variante, on pourra mettre en oeuvre des polymères dits de « basse masse moléculaire », comprise notamment entre 10 000 g/mol et 100 000 g/mol. Dans une seconde variante, on pourra utiliser des polymères de « haute masse moléculaire », comprise notamment entre 1 000 000 g/mol et 10 000 000 g/mol. Dans chacun des 3 objets constituant l'invention, le sel minéral ou organique est préférentiellement le chlorure de calcium. Dans chacun des 3 objets constituant l'invention, le composé cationique est choisi préférentiellement parmi les polydadmac, polymadquat et polyamine. Dans chacun des 3 objets constituant l'invention, la charge minérale est choisie préférentiellement parmi un carbonate de calcium naturel, synthétique ou modifié chimiquement, très préférentiellement est un carbonate de calcium naturel. Dans chacun des 3 objets constituant l'invention, le dispersant est choisi préférentiellement parmi un dispersant anionique ou cationique. Dans chacun de ses 3 objets qui constituent la présente invention, il est évidemment entendu que l'homme du métier pourra ajouter dans la sauce de couchage tous les additifs qu'il jugera nécessaires, choisis de manière non exhaustive parmi les azurants optiques, les anti-mousse, les biocides, ... EXEMPLES Exemple 1 Cet exemple illustre la fabrication d'une sauce de couchage destinée à un papier pour impression jet d'encre, ladite sauce contenant un composé cationique. Cet exemple illustre les effets de différents additifs polymériques mis en oeuvre, sur la rhéologie de ladite sauce ainsi que sur sa rétention d'eau. Dans chacun des essais n° 1 à 15, on réalise une sauce de couchage par mélange préalable entre une suspension aqueuse de carbonate de calcium, dispersée anioniquement, et commercialisée par la société Omya sous le nom d'Omyajet TM 5020 Me. On ajoute un polymère cationique commercialisé par la société CoatexTM sous le nom de TopsperseTM 67 K, dans une quantité égale à 7,5 parts en poids sec pour 100 parts en poids sec de carbonate de calcium. On ajoute ensuite un liant qui est du polyacétate de vinyle commercialisé par la société Celanese sous la dénomination ResynTM 1190 de manière à avoir 10 parts en poids sec de liant pour 100 parts en poids sec de carbonate de calcium. On introduit enfin dans la sauce l'additif polymérique à tester ; la quantité utilisée de même que sa composition sont données plus avant. Les sauces sont réalisées avec un extrait sec de 45,5% et ont un pH ajusté à 8,5. Pour chaque sauce, on détermine alors sa viscosité BrookfieldTM à 25°C et à 100 tours par minute selon la technique bien connue de l'homme du métier, de même que la valeur de sa rétention d'eau, déterminée selon le protocole ci-après. La rétention d'eau est déterminée grâce à un appareil du type AAGWR commercialisé par la société GRADEKTM. Cet appareil est constitué d'une chambre de mesure dans laquelle on dispose un papier test dénommé "Test Blotter Paper", recouvert par une toile plastique perforée dénommée "Test Filter PCTE", le papier et la toile étant commercialisés par la société GRADEKTM. La taille des perforations est de 2 um. On introduit ensuite dans la chambre 10 ml de la sauce de couchage à tester. L'appareil AAGWR permet d'exercer une certaine pression sur la sauce de couchage, conduisant tout ou partie de l'eau et des substances hydrosolubles contenues dans la sauce à traverser la toile plastique perforée et à migrer dans le papier test. Concrètement, on applique une pression de 1,5 bar pendant 90 secondes. La différence entre le poids du papier test avant l'expérience Po, et après l'expérience P1, donne le poids d'eau et des substances hydrosolubles contenues dans sauce de couchage et qui ont migré dans le papier test au cours de l'expérience. La différence entre le poids du papier test avant l'expérience Po, et après l'expérience Pi, donne le poids d'eau et des substances hydrosolubles contenues dans sauce de couchage et qui ont migré dans le papier test au cours de l'expérience. A cette différence Pi- Po est appliqué un facteur de correction ramenant la valeur de rétention d'eau au m2 de papier test. A des valeurs plus élevées correspondent des rétentions d'eau moins bonnes. Essai n° 1 Cet essai sert de référence et ne met pas en oeuvre d'additif polymérique Essai n° 2 Cet essai illustre l'art antérieur et met en oeuvre 0,6 part en poids sec d'un agent de rhéologie fréquemment utilisé dans les sauces de couchage : une carboxy méthyl cellulose commercialisée par la société BASFTM sous le nom FinnfixTM 10. Essai n° 3 Cet essai illustre l'art antérieur et met en oeuvre 1,2 parts en poids sec de FinnfixTM 10. Essai n° 4 Cet essai illustre l'art antérieur et met en oeuvre 0,6 part en poids sec d'un agent de rhéologie fréquemment utilisé dans les sauces de couchage : il s'agit d'une autre carboxy méthyl cellulose commercialisée par la société BASFTM sous le nom FinnfixTM 30. Essai n° 5 Cet essai illustre l'art antérieur et met en oeuvre 1,2 parts en poids sec de FinnfixTM 30 Essai n° 6 Cet essai illustre l'art antérieur et met en oeuvre 0,6 part en poids sec d'un agent de rhéologie fréquemment utilisé dans les sauces de couchage : il s'agit d'une émulsion aqueuse d'un polymère acrylique commercialisé par la société CoatexTM sous le nom RheocoatTM 66. Essai n° 7 Cet essai illustre l'art antérieur et met en oeuvre 1,2 parts en poids sec de RheocoatTM 30 66. Essai n° 8 Cet essai illustre l'art antérieur et met en oeuvre 0,6 part en poids sec d'un agent de rhéologie fréquemment utilisé dans les sauces de couchage : il s'agit d'une émulsion aqueuse d'un polymère acrylique associatif commercialisé par la société CoatexTM sous le nom RheocoatTM 73. Essai n° 9 Cet essai illustre l'art antérieur et met en oeuvre 1,2 parts en poids sec de RheocoatTM 73. Essai n° 10 Cet essai illustre l'invention et met en oeuvre 0,8 part en poids sec d'un copolymère constitué de, exprimé en % en poids de chacun de ses monomères a) 8 % d'acide acrylique, 2,5 % d'acide méthacrylique, b) 89,5 % d'un monomère de formule (I) : R - (0E)', - (OP)n - R' (I) où R est la fonction méthacrylate, OE et OP désignent respectivement les oxydes d'éthylène et de propylène, n = 48 et m = 16, R' désigne l'hydrogène de masse moléculaire moyenne en poids, déterminé par GPC, égale à 1 800 000 g/mol. Essai n° 11 Cet essai illustre l'invention et met en oeuvre 1,2 parts en poids sec du copolymère selon l'essai n° 10. Essai n° 12 Cet essai illustre l'invention et met en oeuvre 0,8 parts en poids sec d'un copolymère constitué de, exprimé en % en poids de chacun de ses monomères : a) 6 % d'acide acrylique, 1,8 % d'acide méthacrylique, b) 92,2 % d'un monomère de formule (I) : R - (0E)in - (OP)' - R' (I) où R est la fonction méthacrylate, OE et OP désignent respectivement les oxydes d'éthylène et de propylène, n = 0 et m = 45, R' désigne le radical méthyle. de masse moléculaire moyenne en poids, déterminé par GPC, égale à 5 000 000 g/mol. Essai n° 13 Cet essai illustre l'invention et met en oeuvre 1,2 parts en poids sec du copolymère selon l'essai n° 12. Essai n° 14 Cet essai illustre l'invention et met en oeuvre 0,8 part en poids sec du copolymère selon l'essai n° 10, mais de masse moléculaire moyenne en poids égale à 4 200 000 g/mol. Essai n° 15 Cet essai illustre l'invention et met en oeuvre 1,2 parts en poids sec du copolymère selon l'essai n° 14 Les valeurs de la viscosité BrookfieldTM (Bk en mPa.$) et de la rétention d'eau (AA GWR en %) ont été reportées dans le tableau 1, de même que la quantité en parts en poids sec de l'additif polymérique testé (parts).30 Essai n° 1 2 3 4 5 REFérence Art Antérieur INvention REF AA AA AA AA Parts 0 0,6 1,2 0,6 1,2 Bk (mPa.$) 970 2100 1550 1760 1560 AA GWR (%) 320 > 600 > 1200 > 700 > 1300 Essai n° 6 7 8 9 10 REFérence Art Antérieur INvention AA AA AA AA IN Parts 0,6 1,2 0,6 1,2 0,8 Bk (mPa.$) 2100 3000 2200 3210 1425 AA GWR (%) > 1000 > 1400 > 1200 > 1100 170 Essai n° 11 12 13 14 15 REFérence Art Antérieur INvention IN IN IN IN IN Parts 1,2 0,8 1,2 0,8 1,2 Bk (mPa.$) 1690 1260 1700 2035 2210 AA GWR (%) 120 235 145 230 140 > signifie que du carbonate de calcium a traversé le filtre, ce carbonate ayant été détecté par un test à l'acide Tableau 1 Seuls les polymères selon l'invention conduisent à des valeurs de rétention d'eau largement inférieures à celles obtenues pour la référence et l'art antérieur et ce, pour des valeurs de viscosité BrookfieldTM tout à fait acceptables. Exemple 2 Cet exemple illustre la fabrication d'une sauce de couchage destinée à un papier pour impression jet d'encre, ladite sauce contenant un sel. Cet exemple illustre les effets de différents additifs polymériques mis en oeuvre, sur la rhéologie de ladite sauce ainsi que sur sa rétention d'eau. Dans chacun des essais n° 16 à 20, on réalise une sauce de couchage par mélange d'une suspension aqueuse à 78 % en poids sec de carbonate de calcium, contenant un dispersant anionique et commercialisé par la société OmyaTM sous la dénomination HydrocarbTM 90 et de 10 parts en poids sec de chlorure de calcium. On introduit ensuite le liant ResynTM 1190. Le mélange est réalisé de manière à avoir 100 parts en poids sec de carbonate de calcium pour 10 parts en poids sec de liant. On introduit ensuite dans la sauce l'additif polymérique à tester ; la quantité utilisée de même que sa composition sont données plus avant. Les sauces sont réalisées avec un extrait sec de 60 % et ont un pH ajusté à 8,5. Pour chaque sauce, on détermine alors sa viscosité BrookfieldTM à 25°C et à 100 tours par minute selon la technique bien connue de l'homme du métier, de même que la valeur de sa rétention d'eau, déterminée selon le protocole décrit précédemment. Essai n° 16 Cet essai sert de référence et ne met pas en oeuvre d'additif polymérique Essai n° 17 Cet essai illustre l'invention et met en oeuvre 1 part en poids sec du copolymère selon les essais 14 et 15. Essai n° 18 Cet essai illustre l'invention et met en oeuvre 1 part en poids sec d'un copolymère constitué de, exprimé en % en poids de chacun de ses monomères : a) 12,8 % d'acide acrylique, b) 87,2 % d'un monomère de formule (I) dans lequel R est la fonction méthacrylate, R' désigne l'hydrogène, n = 48, m = 16, de masse moléculaire moyenne en poids égale à 45 000 g/mol, et dont 100 % de ses sites carboxyliques sont neutralisés par l'ion sodium. Essai n° 19 Cet essai illustre l'invention et met en oeuvre 0,5 part en poids sec du copolymère selon les essais 14, 15 et 17, et 0,2 part en poids sec du copolymère selon l'essai n° 18. Essai n° 20 Cet essai illustre l'invention et met en oeuvre 1 part en poids sec du copolymère selon les essais 12 et 13. Les valeurs de la viscosité BrookfieldTM (Bk en mPa.$) et de la rétention d'eau (AA GWR en %) ont été reportées dans le tableau 2, de même que la quantité en parts en poids sec de l'additif polymérique testé (parts). Essai n° 16 17 18 19 20 REFérence Art Antérieur INvention REF IN IN IN IN Parts 0 1,0 1,0 0,5+0,2 1,0 Bk (mPa.$) 1520 900 900 730 950 AA GWR (%) > 730 140 250 360 210 > signifie que du carbonate de calcium a traversé le filtre, ce carbonate ayant été détecté par un test à l'acide Tableau 2 Seuls les polymères selon l'invention conduisent à des valeurs de rétention d'eau largement inférieures à celles obtenues pour la référence et l'art antérieur et ce, pour des valeurs de viscosité BrookfieldTM tout à fait acceptables. 25 REVENDICATIONS1 - Procédé de fabrication d'une sauce de couchage destinée à un papier pour impression jet d'encre, comprenant les étapes de : 1) mélanger une suspension aqueuse d'une charge minérale contenant un agent dispersant, avec au moins un liant, 2) introduire dans le milieu au moins un sel organique ou minéral ou au moins un composé cationique. 3) introduire dans le milieu au moins un polymère hydrosoluble constitué de, exprimé en % en poids de chacun de ses monomères : a) 5 % à 40 %, préférentiellement 5 % à 20 % d'acide (méth)acrylique, b) 60 % à 95 %, préférentiellement 80 % à 95 % d'au moins un monomère de formule (I) : R - (0E). - (OP)' - R' (I) où R est une fonction polymérisable choisie parmi la fonction méthacrylate et méthacryluréthanne, OE et OP désignent respectivement les oxydes d'éthylène et de propylène, m et n sont 2 entiers dont l'un au moins est non nul et sont compris au sens large entre 0 et 100, R' désigne l'hydrogène ou un groupe alkyle ayant de 1 à 4 atomes de carbone, 2 - Procédé selon la revendication 1, caractérisé en ce que le polymère hydrosoluble est totalement ou partiellement neutralisé. 3 - Procédé selon une des revendications 1 ou 2, caractérisé en ce que le polymère hydrosoluble a une masse moléculaire en poids, comprise entre 10 000 g/mol et 10 000 000 g/mol, dans une première variante, comprise préférentiellement entre 10 000 g/mol et 100 000 g/mol, dans une seconde variante, comprise préférentiellement entre 1 000 000 g/mol et 10 000 000 g/mol. 4 - Procédé selon une des revendications 1 à 3, caractérisé en ce que le sel minéral ou organique est préférentiellement le chlorure de calcium. - Procédé selon une des revendications 1 à 4, caractérisé en ce que le composé 5 cationique est choisi préférentiellement parmi les polydadmac, polymadquat et polyamine 6 - Procédé selon une des revendications 1 à 5, caractérisé en ce que la charge minérale est choisie préférentiellement parmi un carbonate de calcium naturel, synthétique ou modifié chimiquement, très préférentiellement est un carbonate de calcium naturel. 7 - Procédé selon une des revendications 1 à 6, caractérisé en ce que le dispersant est choisi préférentiellement parmi un dispersant anionique ou cationique. 8 - Utilisation, comme agent de stabilisation d'une sauce de couchage destinée à un papier pour impression jet d'encre, contenant de l'eau, au moins une charge minérale en suspension aqueuse en présence d'un agent dispersant, au moins un liant, au moins un sel minéral ou organique ou un composé cationique, d'au moins un polymère hydrosoluble constitué de, exprimé en % en poids de chacun de ses monomères : a) 5 % à 40 %, préférentiellement 5 % à 20 % d'acide (méth)acrylique, b) 60 % à 95 %, préférentiellement 80 % à 95 % d'au moins un monomère de formule (I) : R - (0E)', - (OP)n - R' (I) où R est une fonction polymérisable choisie parmi la fonction méthacrylate et méthacryluréthanne, OE et OP désignent respectivement les oxydes d'éthylène et de propylène, m et n sont 2 entiers dont l'un au moins est non nul et sont compris au sens large entre 0 et 100, R' désigne l'hydrogène ou un groupe alkyle ayant de 1 à 4 atomes de carbone. 9 - Utilisation selon la revendication 8, caractérisée en ce que le polymère hydrosoluble est totalement ou partiellement neutralisé.10 - Utilisation selon une des revendications 8 ou 9, caractérisée en ce que le polymère hydrosoluble a une masse moléculaire en poids, comprise entre 10 000 g/mol et 10 000 000 g/mol, dans une première variante, comprise préférentiellement entre 10 000 g/mol et 100 000 g/mol, dans une seconde variante, comprise préférentiellement entre 1 000 000 g/mol et 10 000 000 g/mol. 11 - Utilisation selon une des revendications 8 à 10, caractérisée en ce que le sel minéral ou organique est préférentiellement le chlorure de calcium. 12 - Utilisation selon une des revendications 8 à 11, caractérisée en ce que le composé cationique est choisi préférentiellement parmi les polydadmac, polymadquat et polyamine. 13 - Utilisation selon une des revendications 8 à 12, caractérisée en ce que la charge minérale est choisie préférentiellement parmi un carbonate de calcium naturel, synthétique ou modifié chimiquement, très préférentiellement est un carbonate de calcium naturel. 14 - Utilisation selon une des revendications 8 à 13, caractérisée en ce que le dispersant est choisi préférentiellement parmi un dispersant anionique ou cationique. 15 - Sauce de couchage destinée à un papier pour impression jet d'encre, contenant de l'eau, au moins une charge minérale en suspension aqueuse en présence d'un agent dispersant, au moins un liant, au moins un sel minéral ou organique ou un composé cationique, et au moins un polymère hydrosoluble constitué de, exprimé en % en poids de chacun de ses monomères : a) 5 % à 40 %, préférentiellement 5 % à 20 % d'acide (méth)acrylique, b) 60 % à 95 %, préférentiellement 80 % à 95 % d'au moins un monomère de formule (I) : R - (0E)', - (OP)' - R' (I) où R est une fonction polymérisable choisie parmi la fonction méthacrylate et méthacryluréthanne, OE et OP désignent respectivementles oxydes d'éthylène et de propylène, m et n sont 2 entiers dont l'un au moins est non nul et sont compris au sens large entre 0 et 100, R' désigne l'hydrogène ou un groupe alkyle ayant de 1 à 4 atomes de carbone. 16 - Sauce selon la revendication 15, caractérisé en ce que le polymère hydrosoluble est totalement ou partiellement neutralisé. 17 - Sauce selon une des revendications 15 ou 16, caractérisée en ce que le polymère hydrosoluble a une masse moléculaire en poids, comprise entre 10 000 g/mol et 10 000 000 g/mol, dans une première variante, comprise préférentiellement entre 10 000 g/mol et 100 000 g/mol, dans une seconde variante, comprise préférentiellement entre 1 000 000 g/mol et 10 000 000 g/mol. 18 - Sauce selon une des revendications 15 à 17, caractérisée en ce que le sel minéral ou organique est préférentiellement le chlorure de calcium. 19 - Sauce selon une des revendications 15 à 18, caractérisée en ce que le composé cationique est choisi préférentiellement parmi les polydadmac, polymadquat et polyamine. - Sauce selon une des revendications 15 à 19, caractérisée en ce que la charge minérale est choisie préférentiellement parmi un carbonate de calcium naturel, synthétique ou modifié chimiquement, très préférentiellement est un carbonate de calcium naturel. 21 - Sauce selon une des revendications 15 à 20, caractérisée en ce que le dispersant est choisi préférentiellement parmi un dispersant anionique ou cationique. 2025